(57)【要約】  本発明は、ポリ（メタ）アクリレートグラフトポリラクトンポリオールの製造方法に関する。【特許請求の範囲】
【請求項１】
ポリ（メタ）アクリレートグラフトポリラクトンポリマーの製造方法であって、温度１６０℃以上および圧力１０ｍｂａｒ以下で、触媒の添加下で、求核性基を有するポリ（メタ）アクリレートへのラクトンの開環重合を含むポリ（メタ）アクリレートグラフトポリラクトンポリマーの製造方法。
【請求項２】
前記ポリ（メタ）アクリレートが少なくとも部分的に求核性基を有するモノマーを基礎とすることを特徴とする請求項１に記載の方法。
【請求項３】
前記求核性基が、ヒドロキシル基、酸基、アミノ基および／またはメルカプト基を含む基から選択されていることを特徴とする請求項１または２に記載の方法。
【請求項４】
官能基を有するモノマーの含有率が、ポリエステルアクリレートグラフトコポリマーにおけるポリ（メタ）アクリレートの割合に対して、０．１〜１０質量％の範囲にあることを特徴とする請求項１から３までのいずれか１項に記載の方法。
【請求項５】
前記求核性基がヒドロキシル基であることを特徴とする請求項１から４までのいずれか１項に記載の方法。
【請求項６】
ラクトンとしてε−カプロラクトンが使用されることを特徴とする請求項１から５までのいずれか１項に記載の方法。
【請求項７】
触媒として金属化合物が使用されることを特徴とする請求項１から６までのいずれか１項に記載の方法。
【請求項８】
前記開環重合が溶液中または溶融物中で行われることを特徴とする請求項１から７までのいずれか１項に記載の方法。
【請求項９】
温度１６０℃以上および圧力１０ｍｂａｒ以下で、触媒の添加下で、求核性基を有するポリ（メタ）アクリレートへのラクトンの開環重合によって得られるポリ（メタ）アクリレートグラフトポリラクトンポリマー。
【請求項１０】
ポリ（メタ）アクリレートグラフトポリラクトンポリマーが、ＰＭＩ  ８以下を有することを特徴とする請求項９に記載のポリ（メタ）アクリレートグラフトポリラクトンポリマー。
【請求項１１】
ポリ（メタ）アクリレートグラフトポリラクトンポリマーが、酸価５ｍｇ  ＫＯＨ／ｇ以下を有することを特徴とする請求項９または１０に記載のポリ（メタ）アクリレートグラフトポリラクトンポリマー。
【請求項１２】
請求項９から１１までのいずれか１項に記載のポリ（メタ）アクリレートグラフトポリラクトンポリマーを、ホットメルト接着材料、接着材料、シール材料、ヒートシール材料において、高分子類縁反応のためにまたは後続コポリマーの合成のために、化粧適用のための配合物において、被覆材において、ワニスにおいて、分散剤として、ポリマー添加剤としてまたは梱包において用いる使用。
【発明の詳細な説明】
【技術分野】
【０００１】
本発明は、ポリ（メタ）アクリレートグラフトポリラクトンポリオールの製造方法に関する。本発明によるポリマー構造は、ポリラクトン側鎖を有するポリ（メタ）アクリレート主鎖を有する。前記側鎖の合成は、ラクトンの開環重合によってポリ（メタ）アクリレート主鎖に存在する求核性基にグラフト化しながら行われる。本発明による方法では、このグラフト化反応は、出発物質として使用されるポリ（メタ）アクリレートが完全にラクトンと反応しているほど著しく進行する。本方法は、未反応のラクトンを除去するための別の精製工程が不要であることによって際立っている。
【０００２】
ポリエステルおよびポリ（メタ）アクリレートの組合せを基礎とするポリマー構造の合成は、すでに１９６０年代半ば以降から工業的研究のテーマである。このような材料の潜在的な適用は、この場合例えば分散剤（例えばＥＰ１５５５１７４を参照）、含浸剤（ＧＢ１，００７，７２３）、被覆用結合剤（例えばＤＥ２００６６３０、ＪＰ０９２１６９２１またはＤＥ４３４５０８６に記載）または接着材料（例えばＤＥ２００６６３０において）を含んでいる。ポリ（メタ）アクリレートおよびポリエステルのねらい通りの組合せの可能性は、多様である。例えば、ＤＥ４４２７２２７からポリエステル主鎖および（メタ）アクリレート側鎖からなる系は公知である。
【０００３】
ラクトンからポリエステルへの開環重合は先行技術であり、例えばＭａｃｒｏｍｏｌｅｃｕｌｅｓ  ２００２、３５、１５０４〜１５１２およびＭａｃｒｏｍｏｌ．  Ｃｈｅｍ．Ｐｈｙｓ．２００１、２０２、２９６３〜２９７０に記載されている。
【０００４】
ポリ（メタ）アクリレート主鎖およびポリエステル側鎖を持つポリマー構造を製造するために、種々の方法を取ることができる。
【０００５】
ＥＰ１２２７１１３は、ヒドロキシル官能性でモノマーのアクリレート化合物、例えばヒドロキシエチルアクリレートによるε−カプロラクトンの開環重合を記載している。この反応の生成物は、その後別の不飽和化合物と例えばラジカル共重合されうる。ただし、この方法は少量のε−カプロラクトンによって実施することができるにすぎない。
【０００６】
ＥＰ１４６４６７４は同様に、ε−カプロラクトン変性ビニルモノマーのラジカル重合によって、ポリ（メタ）アクリレート主鎖およびポリエステル側鎖を有する櫛形ポリマーを製造することを開示している。これは、ヒドロキシ（メタ）アクリレート、例えばヒドロキシブチル（メタ）アクリレート等を用いる開環オリゴマー化によって得ることができるε−カプロラクトンオリゴマーである。ε−カプロラクトン変性されたビニルモノマーは、例えばＤａｉｃｅｌ  Ｃｈｅｍｉｃａｌ  ＩｎｄｕｓｔｒｉｅｓによってＰｌａｃｃｅｌ  Ｆという商標名で商業的に販売されている。この方法は費用がかかり、従ってコストが大きい。マクロモノマーの精製は、非常に費用がかかる。また、相応のマクロモノマーが、カプロラクトン繰り返し単位の最大数１０で非常に限られて得られるにすぎないことも明らかになっている。
【０００７】
更なる方法（例えばＪＰ０６２０６９７４において）は、まずε−カプロラクトンをホモポリマーにし、その後ジイソシアネートもしくはポリイソシアネートを用いてポリアクリレートポリオールに結合することである。このようにして、定義される生成物はホモポリマーの割合が低い状態で得ることができる。この方法の欠点は、個々のポリマーブロックを別々に製造し、イソシアネート成分を用いてこれらを引き続き結合することによって発生するプロセス工学の費用が高いことである。さらにイソシアネートの取り扱いは、毒物学的観点で問題になる。
【０００８】
ＥＰ２８１０９５は、主鎖および側鎖の同時重合を記載している。この場合、求核官能性を持ち、主鎖の合成中に成長しながらラクトンの開環によって側鎖合成を開始するアクリレートモノマーが利用される。
しかし、これは、多数の種々の成分、例えば純粋なアクリレートポリマー等を含有する生成物混合物を生じさせる制御できない方法である。このことから当業者には、ラクトンのイオン重合の条件のもとで、インサイチュで実施されたフリーラジカル重合は、生成物の部分ゲル化等の副反応をもたらすに違いないことが必然的に明らかである。しかし、このような架橋は、わずかしか発生しない場合でさえも生成物の後処理には大きな欠点である。さらに、前記方法は有機溶剤の中で実施され、これは（得られるポリマーの更なる使用に応じて）前記溶剤を除去するための追加費用を意味しうる。
【０００９】
これに対して本発明の目的は、定義された（メタ）アクリレート主鎖以外にポリラクトン側鎖を持つ、ゲル化してないグラフトコポリマーをねらい通りに合成することである。
【００１０】
驚くべきことに、求核性基を有するポリ（メタ）アクリレートへのラクトンの開環重合によって、ポリラクトン側鎖およびポリ（メタ）アクリレート主鎖を有するポリヒドロキシル構造を得られることが判明した。
【００１１】
それに応じて、本発明の第１の対象は、温度１６０℃以上および圧力１０ｍｂａｒ以下で、触媒の添加下での、ラクトンのポリ（メタ）アクリレートへの開環重合を含むポリ（メタ）アクリレートグラフトポリラクトンポリマーの製造方法であり、その際前記ポリ（メタ）アクリレートは求核性基を有するものである。
【００１２】
本発明による方法は、容易に実施できること、および本方法の実施時にゲル化または望まざる架橋は起こらないという利点がある。本方法は、未反応のラクトンを除去するための別の精製工程が不要であることによって際立っている。
【００１３】
ポリ（メタ）アクリレートという表現は、ポリアクリレートもポリメタクリレートまたはアクリレートおよびメタクリレートからなるコポリマーも表している。ポリ（メタ）アクリレート主鎖は、モノマーもしくはモノマー混合物を基礎とし、その際該モノマーもしくはモノマー混合物は特に求核性基を有するモノマーを含む。相応するモノマーは、メタクリレートもしくはアクリレートの群から選択することができる。好ましくは、前記求核性基はヒドロキシル基、アミノ基および／またはメルカプト基を含む基から選択される。特に好ましくは、前記求核性基はヒドロキシル基である。
【００１４】
特に好ましくは、前記求核性基は、ＯＨ基を有するモノマーの共重合によって、本発明によって使用されるポリ（メタ）アクリレートに導入される。特に好ましくは、ＯＨ官能基を有するアクリレートもしくはメタクリレートである。好ましい例として、ヒドロキシエチルメタクリレート、ヒドロキシエチルアクリレート、ヒドロキシプロピルメタクリレート、ヒドロキシプロピルアクリレート、２，３−ジヒドロキシプロピルアクリレートおよび２，３−ジヒドロキシプロピルメタクリルレートが挙げられる。
【００１５】
本発明によるポリ（メタ）アクリレート主鎖にある求核性基を有するモノマーの含有率は、ポリ（メタ）アクリレート主鎖の合成のためのモノマーの総質量に対して０．１％〜１０質量％の範囲にあり、好ましくは０．１％〜５．０質量％、特に好ましくは１．０％〜２．５質量％である。
【００１６】
使用されるポリ（メタ）アクリレートプレポリマーは、好ましくはＯＨ価  ５ｍｇ  ＫＯＨ／ｇ〜４０ｍｇ  ＫＯＨ／ｇ、特に好ましくは１０ｍｇ  ＫＯＨ／ｇ〜３５ｍｇ  ＫＯＨ／ｇおよび殊に好ましくは１５ｍｇ  ＫＯＨ／ｇ〜３０ｍｇ  ＫＯＨ／ｇを有する。水酸基価（ＯＨ価）は、ＤＩＮ５３２４０−２に従って測定される。
【００１７】
前記求核性基を有する構成要素に加えて、本発明によって使用されるポリ（メタ）アクリレートは、（メタ）アクリレートの群、例えばＣ原子１〜４０個を有する直鎖状、分枝状または脂環式アルコールのアルキル（メタ）アクリレート等の（メタ）アクリレート、例えばメチル（メタ）アクリレート、エチル（メタ）アクリレート、ｎ−ブチル（メタ）アクリレート、ｉ−ブチル（メタ）アクリレート、ｔ−ブチル（メタ）アクリレート、ペンチル（メタ）アクリレート、２−エチルヘキシル（メタ）アクリレート、ステアリル（メタ）アクリレート、ラウリル（メタ）アクリレート、シクロヘキシル（メタ）アクリレート、イソボルニル（メタ）アクリレート；アリール（メタ）アクリレート、例えばそれぞれ置換されていない、または１〜４回に置換されたアリール基を有していてよいベンジル（メタ）アクリレートまたはフェニル（メタ）アクリレート；別の芳香族置換された（メタ）アクリレート、例えばナフチル（メタ）アクリレート；Ｃ原子５〜８０個を有するエーテル、ポリエチレングリコール、ポリプロピレングリコールまたはそれらの混合物のモノ（メタ）アクリレート、例えばテトラヒドロフルフリルメタクリレート、メトキシ（ｍ）エトキシエチルメタクリレート、１−ブトキシプロピル（メタ）アクリレート、シクロヘキシルオキシメチルメタクリレート、ベンジルオキシメチルメタクリレート、フルフリルメタクリレート、２−ブトキシエチルメタクリレート、２−エトキシエチルメタクリレート、アリルオキシメチルメタクリレート、１−エトキシブチルメタクリレート、１−エトキシエチルメタクリレート、エトキシメチルメタクリレート、ポリ（エチレングリコール）メチルエーテル（メタ）アクリレートおよびポリ（プロピレングリコール）メチルエーテル（メタ）アクリレート等から選択されるモノマーで構成される。
【００１８】
前記（メタ）アクリレート以外に、重合されるべき組成物は、更なる不飽和モノマーも有することができ、これらは前記（メタ）アクリレートと一緒に、およびラジカル重合を用いて共重合可能である。これに含まれるのは、なかんずく１−アルケン、例えば１−ヘキセン、１−ヘプテン、分枝アルケン、例えばビニルシクロヘキサン、３，３−ジメチル−１−プロペン、３−メチル−１−ジイソブチレン、４−メチル−１−ペンテン、アクリロニトリル、ビニルエステル、例えば酢酸ビニル、スチレン、ビニル基にアルキル置換基を有する置換スチレン、例えばα−メチルスチレンおよびα−エチルスチレン、環上に１個または複数個のアルキル置換基を有する置換スチレン、例えばビニルトルエンまたはｐ−メチルスチレン、ハロゲン化スチレン、例えばモノクロロスチレン、ジクロロスチレン、トリブロモスチレンおよびテトラブロモスチレン；複素環式化合物、例えば２−ビニルピリジン、３−ビニルピリジン、２−メチル−５−ビニルピリジン、３−エチル−４−ビニルピリジン、２，３−ジメチル−５−ビニルピリジン、ビニルピリミジン、９−ビニルカルバゾール、３−ビニルカルバゾール、４−ビニルカルバゾール、２−メチル−１−ビニルイミダゾール、ビニルオキソラン、ビニルフラン、ビニルチオフェン、ビニルチオラン、ビニルチアゾール、ビニルオキサゾールおよびイソプレニルエーテル等；酸および酸誘導体、例えば（メタ）アクリル酸、無水マレイン酸、マレインイミド、メチルマレインイミド、およびジエン、例えばジビニルベンゼン等である。さらに前記モノマーは同様に、置換基の中にヒドロキシ官能基および／またはアミノ官能基および／またはメルカプト官能基を有することができる。このようなモノマーは、例えばビニルピペリジン、１−ビニルイミダゾール、Ｎ−ビニルピロリドン、２−ビニルピロリドン、Ｎ−ビニルピロリジン、３−ビニルピロリジン、Ｎ−ビニルカプロラクタム、Ｎ−ビニルブチロラクタム、水素化ビニルチアゾールおよび水素化ビニルオキサゾールである。特に好ましくは、ビニルエステル、ビニルエーテル、フマル酸エステル、マレイン酸エステル、スチレンまたはアクリロニトリルが使用される。
【００１９】
本発明によるポリ（メタ）アクリレートプレポリマーは、好ましくは分子量Ｍｗ  １０００〜２０００００ｇ／ｍｏｌを有する。特に好ましくは分子量Ｍｗ  ５０００〜１０００００ｇ／ｍｏｌであり、殊に好ましくは分子量Ｍｗ  １００００〜５００００ｇ／ｍｏｌである。
【００２０】
質量平均分子量Ｍｗは、ＲＩ検出器を備えるゲル浸透クロマトグラフィーを用いて、標準ポリスチレンに対する溶離液としてテトラヒドロフランによってＤＩＮ５５６７２−１に従って測定される。
【００２１】
具体的にはポリ（メタ）アクリレートプレポリマーは、割合および組成に応じて好適には所望の技術的機能を顧慮して選択される。
【００２２】
本発明によって使用されるポリ（メタ）アクリレートプレポリマーは、塊状重合、乳化重合、懸濁重合、ミニ懸濁重合もしくはマイクロ懸濁重合、または溶液重合を用いて製造することができる。使用される重合方法は、フリーラジカル重合または制御ラジカル重合であってよい。制御ラジカル重合法の例は、「ニトロキシド媒介重合（Ｎｉｔｒｏｘｉｄｅ  ｍｅｄｉａｔｅｄ  ｐｏｌｙｍｅｒｉｚａｔｉｏｎ）」（ＮＭＰ）および「可逆的付加開裂連鎖移動（ｒｅｖｅｒｓｉｂｌｅ  ａｄｄｉｔｉｏｎ−ｆｒａｇｍｅｎｔａｔｉｏｎ  ｃｈａｉｎ  ｔｒａｎｓｆｅｒ）」（ＲＡＦＴ）重合である。
【００２３】
使用されるべきラジカル開始剤は、選択される重合法もしくは重合技術による。それぞれ使用されるべき開始剤は、当業者に公知である、もしくは当業者に一般に公知の高分子文献に記載されている。例として、フリーラジカル溶液重合または懸濁重合においては一般にアゾ化合物、例えばＡＩＢＮ等または過酸エステル、例えばｔｅｒｔ−ブチルペルオクトエートもしくは過酸化ラウリル等がラジカル開始剤として使用される。
【００２４】
場合によりポリ（メタ）アクリレートプレポリマーの所望の分子量を調整するために、さらに調整剤を一緒に使用することができる。調整剤として例えば硫黄調整剤、特にメルカプト基を含有する調整剤、例えばドデシルメルカプタンが好適である。調整剤の濃度は一般に、総重合体に対して０．１質量％〜２．０質量％である。
【００２５】
本発明によるポリ（メタ）アクリレートグラフトポリラクトンポリマーは、重合反応のための確立された技術を用いて製造することができる。この製造は、溶液中または溶融物中で、使用されるポリ（メタ）アクリレートの求核性基へのラクトンの開環重合によって行うことができる。好ましくは、この製造は溶融物中で温度１６０℃以上および圧力１０ｍｂａｒ以下で行われ、好ましくは１７０〜２１０℃および圧力５ｍｂａｒ以下で、殊に好ましくは１７０〜１９０℃および圧力３ｍｂａｒ以下で、触媒の添加下で行われる。
【００２６】
グラフト化反応のためのラクトンとして基本的にあらゆるラクトン、例えばγ−ブチロラクトン、γ−バレロラクトン、δ−バレロラクトン、炭酸テトラメチレン、３−オキサ−ε−カプロラクトン、１，４−ジオキサン−２−オンを使用することができる。好ましくは、β−プロピオラクトンならびにβ−ブチロラクトンが使用され、特に好ましくはε−カプロラクトンが使用される。
【００２７】
好適な触媒の例は、ポリ縮合反応においてもポリエステルの合成のために使用される化合物またはそれらの混合物である。これらの例は、好ましくは金属化合物またはそれらの混合物、特にマグネシウム、アルミニウム、チタン、アンチモン、ビスマスおよびスズを基礎とし、例えばチタン酸ブチルおよび酢酸アンチモン（ＩＩＩ）である。殊に好ましくは、スズを含有する触媒が好適であり、例えばモノブチルスズオキシド、ブチルスズ−トリス−２−エチルヘキサノエートおよびスズオクトエートである。
【００２８】
本方法の１つの実施態様において、反応媒質に溶剤、例えば芳香族炭化水素またはそれらの混合物および／またはケトン、例えばシクロヘキサノン、イソブチルケトン、メチルヘキシルケトン、メチルヘプチルケトン等が添加される。本方法の特に好ましい実施態様においては、溶剤なしで作業する。これは、反応の真空段階の間に廃溶剤が発生せず、製造されるべき生成物のために反応空間を最大限に利用でき、かつ別の後処理工程が不要であるため有利である。本発明による方法は、バッチ法でまたは連続的に、例えば押出機において実施することができる。
【００２９】
ポリ（メタ）アクリレートグラフトポリラクトンポリマーに、加工助剤または添加物、例えば酸化防止剤等を供しても、供さなくてもどちらでもよい。
【００３０】
本発明によるポリ（メタ）アクリレートグラフトポリラクトンポリマーは、好ましくは質量平均分子量Ｍｗ  ２０００〜２５００００ｇ／ｍｏｌ、好ましくは７０００〜１５００００ｇ／ｍｏｌ、ならびに殊に好ましくは１２０００〜７５０００ｇ／ｍｏｌを有する。
質量平均分子量Ｍｗは、ＲＩ検出器を備えるゲル浸透クロマトグラフィーを用いて、標準ポリスチレンに対する溶離液としてテトラヒドロフランを用いてＤＩＮ５５６７２−１に従って測定される。
【００３１】
本発明の更なる対象は、本発明による方法によって得られるポリ（メタ）アクリレートグラフトポリラクトンポリマーである。
【００３２】
本発明による方法によって得られるポリ（メタ）アクリレートグラフトポリラクトンポリマーは、多分子指数（ＰＭＩ）８以下を有し、酸価が５ｍｇ  ＫＯＨ／ｇ以下（ＤＩＮ  ＥＮ  ＩＳＯ２１１４に従って測定）であり、特に単峰性のモル質量分布によって際立っている。
【００３３】
平均分子量の比  Ｍｗ／Ｍｎは、多分子指数と呼ばれる。本発明において本発明によって得られるポリマーは、ＰＭＩが８以下、好ましくは６以下および特に好ましくは４以下を有する。
【００３４】
本発明による方法によって得られるポリ（メタ）アクリレートグラフトポリラクトンポリマーは、未反応のラクトンがほぼ含まれていないという利点がある。好ましくは、本発明による生成物は、未反応のラクトンを含有しない。
【００３５】
本発明によるポリ（メタ）アクリレートグラフトポリラクトンポリマーについて、広範囲な適用分野が生じる。これらの適用例の選択は、本発明によるポリマーの使用を制限するには適当ではない。これらの例は、前記ポリマーの広範囲な使用可能性を表すことのみに無作為に用いられるべきである。例えば、本発明による合成ポリマーは、ホットメルト接着材料、接着材料、シール材料、ヒートシール材料において、高分子類縁反応のためにまたは後続コポリマーの合成のために使用される。ポリマーは、化粧適用のための配合物において、被覆材において、ワニスにおいて、分散剤として、ポリマー添加剤として、または梱包においても使用することができる。前記適用における本発明によるポリ（メタ）アクリレートグラフトポリラクトンポリマーの使用は、同じく本発明の対象である。
【００３６】
更なる実施態様がなくても、当業者が前記記載を極めて広範囲において利用できることを出発点とする。従って、好ましい実施態様および例は、もっぱら記載されたものとして解釈されるべきであり、決して何らかの方法において限定的な開示として解釈されるべきではない。本発明を実施例をもとにして以下に詳しく説明する。本発明の別の実施態様は類似の方法で得られる。
【００３７】
実施例
生成物特性化のための一般データ：
下表に表示された多分子指数ＰＭＩのための値は、ゲル浸透クロマトグラフィーを用いて測定される。この場合、ＰＭＩ＝Ｍｗ／Ｍｎ＝質量平均分子量／数平均分子量である。あらゆる試料のゲル浸透クロマトグラフィーの特性化は、溶離液であるテトラヒドロフラン中でＤＩＮ５５６７２−１に従って行われる。
Ｍｎ（ＲＩ）＝数平均分子量（ＧＰＣ、ＲＩ検出）、ｇ／ｍｏｌで表示
Ｍｗ（ＲＩ）＝質量平均分子量（ＧＰＣ、ＲＩ検出）、ｇ／ｍｏｌで表示
Ｍｐ（ＲＩ）＝ピーク最大値における分子量（ＧＰＣ、ＲＩ検出）、ｇ／ｍｏｌで表示。
【００３８】
相転移温度（例えばガラス転移温度Ｔｇ）は、ＤＳＣを用いてＤＩＮ  ＥＮ  ＩＳＯ１１３５７−１に従って測定され、℃で表示される。表示された値は、２回目の加熱サイクルから読み取った。
水酸基価（ＯＨ価）、ｍｇ  ＫＯＨ／ｇで表示、はＤＩＮ５３２４０−２に従って測定される。
酸価、ｍｇ  ＫＯＨ／ｇで表示、はＤＩＮ  ＥＮ  ＩＳＯ２１１４に従って測定される。
【００３９】
例１：ポリ（メタ）アクリレートプレポリマーの製造
接続された温度自動調節器、還流冷却器、回転翼撹拌器および内部温度計を備えた二重壁容器に、酢酸ブチル  ２４５ｇ、メチルメタクリレート  １２０ｇおよび２−ヒドロキシエチルメタクリレート  ２．５ｇを装入する。該混合物を１０５℃まで加熱し、引き続きｎ−ドデシルメルカプタン  ３．１ｇ（酢酸ブチル  １０ｍｌに溶かして）を添加する。開始は、過安息香酸ｔｅｒｔ−ブチル  ３．７ｇを添加することによって行われる。２０分間撹拌した後、酢酸ブチル  ５０ｇ、過安息香酸ｔｅｒｔ−ブチル  ８．２ｇ、ｎ−ドデシルメルカプタン  ９．７ｇ、メチルメタクリレート  ３６１ｇおよび２−ヒドロキシエチルメタクリレート  ７．５ｇからなる混合物を４時間かけて計量供給する。計量供給を終えた後、１０５℃で更に２時間、引き続き９０℃で２時間撹拌する。最後に、前記溶剤を留去する。得られた生成物は、表１に記載の特性を有する。
【００４０】
例２：ポリ（メタ）アクリレートプレポリマーの製造
接続された温度自動調節器、還流冷却器、回転翼撹拌器および内部温度計を備える二重壁容器に、酢酸ブチル  ２４５ｇ、メチルメタクリレート  １１４ｇおよび２−ヒドロキシエチルメタクリレート  ８．６ｇを装入する。該混合物を１０５℃まで加熱し、引き続きｎ−ドデシルメルカプタン  ２．４ｇ（酢酸ブチル  １０ｍｌに溶かして）を添加する。開始は、過安息香酸ｔｅｒｔ−ブチルを添加することによって行われる。２０分間撹拌した後、酢酸ブチル  ５０ｇ、過安息香酸ｔｅｒｔ−ブチル  ６．６ｇ、ｎ−ドデシルメルカプタン  ７．３ｇ、メチルメタクリレート  ３４３ｇおよび２−ヒドロキシエチルメタクリレート  ２５．８ｇからなる混合物を４時間かけて計量供給する。計量供給を終えた後、１０５℃でさらに２時間、引き続き９０℃で２時間撹拌する。最後に、前記溶剤を留去する。得られた生成物は表１に記載の特性を有する。
【００４１】
【表１】
2013514394.tif 000002
【００４２】
例３：本発明によるポリ（メタ）アクリレートグラフトポリラクトンポリマーの製造
連結管を備える１０００ｍｌの三口フラスコに、保護ガス雰囲気の下でε−カプロラクトン  ２５０ｇを装入し、５０℃まで加熱する。その後、１７０℃まで更に加熱する間に例１のプレポリマーの２５０ｇを添加する。添加し終えた後、ブチルスズ−トリス−２−エチルヘキサノエート  ０．０５ｇが添加され、同じ温度で更に２時間撹拌する。引き続き真空にする（３ｍｂａｒ未満）。３時間後、無色の生成物が得られる。特性値は表２から読み取ることができる。
【００４３】
例４：本発明によるポリ（メタ）アクリレートグラフトポリラクトンポリマーの製造
連結管を備える１０００ｍｌの三口フラスコに、保護ガス雰囲気の下でε−カプロラクトン  ２５０ｇを装入し、５０℃まで加熱する。その後、１８０℃まで更に加熱する間に例２のプレポリマーの２５０ｇを添加する。添加し終えた後、前記温度でブチルスズ−トリス−２−エチルヘキサノアート  ０．０５ｇを添加し、さらに３時間撹拌する。引き続き真空（３ｍｂａｒ未満）にする。３時間後、無色の生成物が得られる。特性値は表２から読み取ることができる。
【００４４】
比較例  Ｖ１：ポリ（メタ）アクリレートとε−カプロラクトンとの反応
連結管を備える１０００ｍｌの三口フラスコに、保護ガス雰囲気の下でε−カプロラクトン  ３００ｇを装入し、５０℃まで加熱する。その後、１５０℃まで更に加熱する間に例１のプレポリマーの３００ｇを添加する。添加し終えた後、さらに２時間撹拌する。引き続き前記温度でブチルスズ−トリス−２−エチルヘキサノアート  ０．０６ｇを添加し、真空（３ｍｂａｒ未満）にする。３時間後、無色の生成物が得られる。特性値は表２から読み取ることができる。
【００４５】
比較例  Ｖ２：ポリ（メタ）アクリレートとε−カプロラクトンとの反応
連結管を備える１０００ｍｌの三口フラスコに、保護ガス雰囲気の下でε−カプロラクトン  １５０ｇを装入し、５０℃まで加熱する。その後、１５０℃まで更に加熱する間に例２のプレポリマーの４５０ｇを添加する。添加し終えた後、前記温度でブチルスズ−トリス−２−エチルヘキサノアート  ０．０６ｇを添加し、さらに２時間撹拌する。引き続き、圧力を１５ｍｂａｒまで下げる。３時間後、混濁した生成物が得られる。特性値は表２から読み取ることができる。
【００４６】
【表２】
2013514394.tif 000003
【国際調査報告】
2013514394.tif 000004
2013514394.tif 000005
2013514394.tif 000006
2013514394.tif 000007
2013514394.tif 000008
2013514394.tif 000009